(57)【特許請求の範囲】
【請求項１】
常温で液体である分散媒と、
体積平均粒径が１ｎｍ〜３００ｎｍであり、前記分散媒中に分散された無機物からなる微小粒子材料と、を有する微粒子含有組成物であって、
前記無機物がシリカ、アルミナ、チタニア、ジルコニアから選択される少なくとも一つであり、
前記微小粒子材料は、非反応性シランカップリング剤、反応性シランカップリング剤の順で表面処理がなされており、
前記非反応性シランカップリング剤は一般式（２）：Ｓｉ（Ｒ３）Ｙ（ＯＲ４）４−Ｙ：（式（２）中、Ｙは１、２又は３；Ｒ３はそれぞれ独立して選択される炭化水素基、ＯＲ４は加水分解可能な官能基）で表される化合物であり、
前記反応性シランカップリング剤は一般式（１）：Ｓｉ（Ｒ１）Ｘ（ＯＲ２）４−Ｘ：（式（１）中、Ｘは１又は２；Ｒ１は、エポキシ基、アミノ基、水酸基、カルボキシル基、チオール基、イソシアネート基、シアネート基、ウレタン基、ウレア基及びチオエーテル基からそれぞれ独立して選択される；ＯＲ２は加水分解可能な官能基）で表される化合物であることを特徴とする微小粒子含有組成物。
【請求項２】
前記分散媒は５質量％〜１００質量％の水と０質量％〜９５質量％の有機溶媒との混合物である請求項１に記載の微小粒子含有組成物。
【請求項３】
請求項１又は２に記載の微小粒子含有組成物と、
熱硬化性樹脂及び／又は光硬化性樹脂からなる群から選択される硬化性樹脂材料との混合物であることを特徴とする微小粒子含有樹脂組成物。
【請求項４】
前記硬化性樹脂材料は、エポキシ樹脂、アクリル樹脂、メタクリル樹脂、ポリオール樹脂、ポリアミック酸樹脂、ポリアミド樹脂、シリコーン樹脂及びシアネート樹脂からなる群から選択される請求項３に記載の微小粒子含有樹脂組成物。
【請求項５】
前記分散媒を除去した請求項３又は４に記載の微小粒子含有樹脂組成物。
【請求項６】
全体の質量を基準として５％以上含む水と、その水と混和可能な有機溶媒とを含む混合物である分散媒と、体積平均粒径が１ｎｍ〜３００ｎｍであり、前記分散媒中に分散された無機物からなる微小粒子材料と、を有する組成物に対して、非反応性シランカップリング剤を添加する前処理工程と、
反応性シランカップリング剤を添加する表面処理工程と、を有し、
前記無機物がシリカ、アルミナ、チタニア、ジルコニアから選択される少なくとも一つであり、
前記非反応性シランカップリング剤は一般式（２）：Ｓｉ（Ｒ３）Ｙ（ＯＲ４）４−Ｙ：（式（２）中、Ｙは１、２又は３；Ｒ３はそれぞれ独立して選択される炭化水素基、ＯＲ４は加水分解可能な官能基）で表される化合物であり、
前記反応性シランカップリング剤は一般式（１）：Ｓｉ（Ｒ１）Ｘ（ＯＲ２）４−Ｘ：（式（１）中、Ｘは１又は２；Ｒ１は、エポキシ基、アミノ基、水酸基、カルボキシル基、チオール基、イソシアネート基、シアネート基、ウレタン基、ウレア基及びチオエーテル基からそれぞれ独立して選択される；ＯＲ２は加水分解可能な官能基）で表される化合物であることを特徴とする微小粒子含有組成物の製造方法。
【請求項７】
前記分散媒中に含まれる有機溶媒は水よりも沸点が高く、
前記前処理工程後に、前記分散媒中に含まれる水を除去する工程をもつ請求項６に記載の微小粒子含有組成物の製造方法。
【請求項８】
請求項６又は７に記載の微小粒子含有組成物の製造方法と、
熱硬化性樹脂及び／又は光硬化性樹脂からなる群から選択される硬化性樹脂材料を混合する混合工程と、
前記分散媒を除去する分散媒除去工程と、を有することを特徴とする微小粒子含有樹脂組成物の製造方法。
【発明の詳細な説明】
【技術分野】
【０００１】
本発明は、常温で液体状の樹脂材料中に無機材料から形成される微小粒子を分散した微小粒子含有樹脂組成物及びその微小粒子含有樹脂組成物の原料となる微小粒子含有組成物並びにそれらの製造方法に関する。
【背景技術】
【０００２】
シリカなどの無機材料は樹脂材料と比較して熱安定性などに優れる材料が多く、シリカなどの無機材料から形成された微小粒子を樹脂材料中に分散させた微小粒子含有樹脂組成物が種々の用途に用いられている。
【０００３】
樹脂材料中に微小粒子を分散させる方法としては、微小粒子の表面に樹脂材料に対して反応性を有する反応性基を持つ反応性シランカップリング剤を接触・反応させる方法がある（特許文献１）。樹脂に反応性をもつ反応性基を微小粒子の表面に導入することで安定性の高い微小粒子含有樹脂組成物を得ることが出来る。シランカップリング剤は無機材料の表面に結合可能な化合物であり、微小粒子の表面に反応性基を導入することが可能である。
【特許文献１】特開平１１−４３３１９号公報
【発明の開示】
【発明が解決しようとする課題】
【０００４】
ところで、微小粒子の粒径がナノメートルオーダーであり、樹脂材料の種類によっては、比表面積が大きい場合に、反応性シランカップリング剤を反応させることで、樹脂材料との反応性が予想外に向上して、反応の制御が充分に出来ない場合があった。例えば、反応の進行が進みすぎてゲル化する場合などがあった。また、反応性シランカップリング剤の間にて反応が進行してゲル化する場合もあった。
【０００５】
本発明は上記実情に鑑み完成したものであり、微小粒子の粒径にかかわらず、組み合わせられる樹脂材料及び反応性シランカップリング剤の種類の制限を少なくすることが出来る微小粒子含有組成物及びその製造方法を提供することを解決すべき課題とする。また、そのような微小粒子含有組成物と樹脂材料との混合物である微小粒子含有樹脂組成物及びその製造方法を提供することを解決すべき課題とする。
【課題を解決するための手段】
【０００６】
（１）本発明者らは上記課題を解決する目的で鋭意検討を行った結果、採用する樹脂材料などに対応した反応性基をもつ反応性シランカップリング剤を反応させる前に、非反応性シランカップリング剤にて表面処理を行うことで、前述したような不都合が生じなくなることを見出した。本発明の微小粒子含有組成物は上記知見に基づき完成したものであり、常温で液体である分散媒と、
体積平均粒径が１ｎｍ〜３００ｎｍであり、前記分散媒中に分散された無機物からなる微小粒子材料と、を有する微粒子含有組成物であって、
前記微小粒子材料は、非反応性シランカップリング剤、反応性シランカップリング剤の順で表面処理がなされていることを特徴とする。
【０００７】
ここで、反応性シランカップリング剤とは後に混合が予定されている樹脂材料との間で反応性を有する官能基を有していたり、互いに反応性を示すような官能基をもつシランカップリング剤である。そして非反応性シランカップリング剤とは反応性シランカップリング剤が示すような反応性を示さない官能基をもつシランカップリング剤である。
【０００８】
特に、前記反応性シランカップリング剤は一般式（１）：Ｓｉ（Ｒ1）X（ＯＲ2）4-X：（式（１）中、Ｘは１又は２；Ｒ1は、エポキシ基、アミノ基、水酸基、カルボキシル基、チオール基、イソシアネート基、シアネート基、ウレタン基、ウレア基及びチオエーテル基からそれぞれ独立して選択される；ＯＲ2は加水分解可能な官能基）で表される化合物であることが望ましい。
【０００９】
そして、前記非反応性シランカップリング剤は一般式（２）：Ｓｉ（Ｒ3）Y（ＯＲ4）4-Y：（式（２）中、Ｙは１、２又は３；Ｒ3はそれぞれ独立して選択される炭化水素基、ＯＲ4は加水分解可能な官能基）で表される化合物であることが望ましい。
【００１０】
更に、前記分散媒は５質量％〜１００質量％の水と０質量％〜９５質量％の有機溶媒との混合物であることが望ましい。
（２）また、上記課題を解決する本発明の微小粒子含有樹脂組成物は上述の微小粒子含有組成物と、熱硬化性樹脂及び／又は光硬化性樹脂からなる群から選択される硬化性樹脂材料とを混合物であることを特徴とする。
【００１１】
その硬化性樹脂材料としては、エポキシ樹脂、アクリル樹脂、メタクリル樹脂、ポリオール樹脂、ポリアミック酸樹脂、ポリアミド樹脂、シリコーン樹脂及びシアネート樹脂からなる群から選択されることが望ましい。そして、前記分散媒を除去したものであることが望ましい。
（３）また、上記課題を解決する本発明の微小粒子含有組成物の製造方法は、全体の質量を基準として５％以上含む水と、その水と混和可能な有機溶媒とを含む混合物である分散媒と、体積平均粒径が１ｎｍ〜３００ｎｍであり、前記分散媒中に分散された無機物からなる微小粒子材料と、を有する組成物に対して、前記樹脂材料と反応しない非反応性シランカップリング剤を添加する前処理工程と、
前記樹脂材料と反応可能な反応性シランカップリング剤を添加する表面処理工程と、を有することを特徴とする。
【００１２】
ここで、前記反応性シランカップリング剤は一般式（１）：Ｓｉ（Ｒ1）X（ＯＲ2）4-X：（式（１）中、Ｘは１又は２；Ｒ1は、エポキシ基、アミノ基、水酸基、カルボキシル基、チオール基、イソシアネート基、シアネート基、ウレタン基、ウレア基及びチオエーテル基からそれぞれ独立して選択される；ＯＲ2は加水分解可能な官能基）で表される化合物であることが望ましい。
【００１３】
また、前記非反応性シランカップリング剤は一般式（２）：Ｓｉ（Ｒ3）Y（ＯＲ4）4-Y：（式（２）中、Ｙは１、２又は３；Ｒ3はそれぞれ独立して選択される炭化水素基、ＯＲ4は加水分解可能な官能基）で表される化合物であることが望ましい。
【００１４】
更に、前記分散媒中に含まれる有機溶媒は水よりも沸点が高く、前記前処理工程後に、前記分散媒中に含まれる水を除去する工程をもつことが望ましい。分散媒を蒸発により除去する際に、沸点が低い水から蒸発させることが可能になって分散媒の主成分を有機溶媒にすることができる。
（４）そして、上記課題を解決する本発明の微小粒子含有樹脂組成物の製造方法は、上述の微小粒子含有組成物の製造方法と、熱硬化性樹脂及び／又は光硬化性樹脂からなる群から選択される硬化性樹脂材料を混合する混合工程と、前記分散媒を除去する分散媒除去工程と、を有することを特徴とする。
【発明の効果】
【００１５】
本発明の微小粒子含有組成物は上記構成を有することで、反応性シランカップリング剤の作用の程度を簡単に制御することが可能になり、粒径が小さい微小粒子を採用しても、反応性シランカップリング剤と樹脂材料との組み合わせの選択の幅が広くなる。
【発明を実施するための最良の形態】
【００１６】
樹脂材料と組み合わせた本発明の微小粒子含有組成物、そして本発明の微小粒子含有樹脂組成物は、コーティング剤や塗料、半導体封止材、接着剤などに添加して用いたり、適正な材料と混合した状態で固化・成形して、電子基板に用いられるワニス、プリプレグ、絶縁用のフィルムなどに用いることができる。以下、実施形態に基づき詳細に説明を行う。
【００１７】
（微小粒子含有組成物及びその製造方法）
本実施形態の微小粒子含有組成物は、分散媒と微小粒子とを含有する。本微小粒子含有組成物は特に樹脂材料に混合して樹脂組成物として用いられる用途がある。分散媒と微小粒子との含有割合は特に限定されず、必要に応じて適宜設定される。混合可能な樹脂材料については熱及び／又は光により硬化する熱及び／又は光硬化性の樹脂材料であり、その添加量も必要に応じて適宜設定される。樹脂材料としては、例えば、エポキシ樹脂、アクリル樹脂、メタクリル樹脂、ポリオール樹脂、ポリアミド樹脂、シリコーン樹脂及びシアネート樹脂からなる群から選択される。
【００１８】
分散媒は常温で液体であること以外は特に限定されず、採用する樹脂材料との関係で適宜選択される。分散媒としては、例えば、樹脂材料を分散乃至溶解可能な溶媒が採用できる。分散媒は単独の化合物（溶媒）であっても良いし、２以上の化合物の混合物であっても良い。分散媒としてはアルコール類、エステル類、エーテル類、環状エーテル類、水などを採用することが出来る。水を添加する場合には分散媒の質量を基準として５質量％以上含有させることができる。
【００１９】
微小粒子は無機物から形成される。無機物としてはシリカ、アルミナ、チタニア、ジルコニアなどが挙げられる。微小粒子は体積平均粒径が１ｎｍ〜３００ｎｍである。微小粒子は真球状（例えば真球度が０．９以上）であることが望ましい。微小粒子は対応する無機物が含有する金属元素のアルコキシドを加水分解する方法（いわゆるゾルゲル法）、ＶＭＣ法、火炎溶融法などの公知の方法にて製造することができ、特にゾルゲル法にて製造されたものが望ましい。
【００２０】
微小粒子の表面は非反応性シランカップリング剤、反応性シランカップリング剤の順で処理されている。非反応性シランカップリング剤にて先に表面処理を行うことで反応性シランカップリング剤の量を相対的に減少できるので、非反応性シランカップリング剤の処理量を制御することで反応性シランカップリング剤由来の反応性基の導入量、反応性を制御できる。
【００２１】
ここで、非反応性シランカップリング剤及び反応性シランカップリング剤の組み合わせ並びに組み合わせる量は、組み合わされる樹脂材料によって変化する相対的なものである。例えば、ビニル基はアクリル樹脂との間では反応するので、樹脂材料としてアクリル樹脂を採用する場合には反応性基に分類されるが、ウレタン樹脂などとは反応しないので、樹脂材料としてウレタン樹脂を採用する場合には非反応性基として扱うことになる。
【００２２】
反応性シランカップリング剤がもつ反応性基としては、前述したように、組み合わせられる樹脂材料によって変化するが、エポキシ基、アミノ基、水酸基、カルボキシル基、チオール基、イソシアネート基、シアネート基、ウレタン基、ウレア基、チオエーテル基が例示できる。従って、反応性シランカップリング剤としては一般式（１）：Ｓｉ（Ｒ1）X（ＯＲ2）4-X：（式（１）中、Ｘは１又は２；Ｒ1は、エポキシ基、アミノ基、水酸基、カルボキシル基、チオール基、イソシアネート基、シアネート基、ウレタン基、ウレア基及びチオエーテル基からそれぞれ独立して選択される；ＯＲ2は加水分解可能な官能基であることが望ましい。ここで、本明細書中における加水分解可能な官能基（−ＯＲ2）とは加水分解により水酸基が生成するアルコキシ基であり炭素数が１〜５程度の官能基を採用することが望ましい。
【００２３】
非反応性シランカップリング剤としては組み合わされる樹脂材料との間で反応が進行しないものであれば良いので特に限定されない。例えば、非反応性シランカップリング剤としては一般式（２）：Ｓｉ（Ｒ3）Y（ＯＲ4）4-Y：（式（２）中、Ｙは１、２又は３；Ｒ3はそれぞれ独立して選択される炭化水素基、ＯＲ4は加水分解可能な官能基）で表される化合物が挙げられる。なお、Ｒ3は炭素数１〜５程度であることが望ましい。
【００２４】
（微小粒子含有樹脂組成物及びその製造方法）
本実施形態の微小粒子含有樹脂組成物は本実施形態の微小粒子含有組成物に樹脂材料を含有させたものである。樹脂材料としては前述の樹脂材料がそのまま採用できる。樹脂材料を含有させる方法としては特に限定しないが、微小粒子を分散媒中に分散させて非反応性シランカップリング剤にて処理して微小粒子含有組成物を製造した後に反応性シランカップリング剤と共に樹脂材料を添加する方法がある。樹脂材料を含有させた後には必要に応じて分散媒を除去することも出来る。分散媒の除去は分散媒のすべてを除去する場合の方法ほか、分散媒の一部を除去したり、分散媒として複数種類の溶媒を組み合わせている場合にその一部の溶媒のみを除去することもできる。例えば、水と水に混和可能な有機溶媒との混合物を分散媒に採用し、その分散媒に樹脂材料を添加した後に、水のみを除去することで水に親和性が高い材料を有機溶媒に分散させることが出来る。
【実施例】
【００２５】
試験１：微小粒子含有組成物（水及び有機溶媒を含有するもの）の調製
（実施例１）
１００質量部のシリカ微小粒子（コロイドシリカＯＳ、日産化学製、シリカ分２０質量％：水に分散されている：体積平均粒径１５ｎｍ）に２００質量部のプロピレングリコールモノメチルエーテル（以下、「ＰＧＭ」と称する。：分散媒に相当）とシリカ微小粒子の表面積に応じた量（シリカ微小粒子の表面をすべて反応できる量）のシランカップリング剤（ＫＢＭ−１００３：非反応性シランカップリング剤に相当：官能基としてビニル基をもつ）とを混合し、４０℃で７２時間保持することでシリカ微小粒子の表面を非反応性シランカップリング剤にて処理した。
【００２６】
その後、シリカ微小粒子の表面積に応じた量（シリカ微小粒子の表面をすべて反応できる量）のシランカップリング剤（ＫＢＭ９０３：３−アミノプロピルトリメトキシシラン：反応性シランカップリング剤に相当：反応性基としてのアミノ基をもつ）とを混合・分散した結果、シリカ微粒子が均一に分散した無色透明の微小粒子含有組成物が得られた。
【００２７】
（実施例２及び３）
反応性シランカップリング剤として、ＫＢＥ−９００７（実施例２：３−イソシアネートプロピルトリエトキシシラン：反応性基としてのイソシアネート基をもつ）、ＫＢＭ−８０３（実施例３：３−メルカプトプロピルトリメトキシシラン：反応性基としてのチオール基を持つ）を用いた以外は実施例１と同様にしてそれぞれの微小粒子含有組成物を調製した。両者共に、シリカ微粒子が均一に分散した無色透明の微小粒子含有組成物が得られた。
【００２８】
（比較例１〜３）
非反応性シランカップリング剤を用いないこと以外は実施例１〜３のそれぞれと同様の操作を行い、比較例１〜３の微小粒子含有組成物を得た。得られた微小粒子含有組成物はどれも凝集乃至ゲル化していた。
【００２９】
以上の結果から、反応性シランカップリング剤にて処理する前に、予め非反応性シランカップリング剤にて微小粒子を処理することで、反応性シランカップリング剤の反応性を制御することが可能になって、微小粒子を均一に混合・分散することが出来ることが分かった。
【００３０】
試験２：微小粒子含有組成物（水を含有せず有機溶媒を含有するもの）の調製
（実施例４）
１００質量部のシリカ微小粒子（コロイドシリカＯＳ、日産化学製、シリカ分２０質量％：水に分散されている：体積平均粒径１５ｎｍ）に、２００質量部のＰＧＭ（分散媒に相当）と、シリカ微小粒子の表面積に応じた量（シリカ微小粒子の表面をすべて反応できる量）のシランカップリング剤（ＫＢＭ−１００３：非反応性シランカップリング剤に相当：官能基としてビニル基をもつ）とを混合し、４０℃で７２時間保持することでシリカ微小粒子の表面を非反応性シランカップリング剤にて処理した。
【００３１】
その後、シリカ微小粒子の表面積に応じた量（シリカ微小粒子の表面をすべて反応できる量）のシランカップリング剤（ＫＢＭ４０３：３−グリシドキシプロピルトリエトキシシラン：反応性シランカップリング剤に相当：：反応性基としてのグリシドキシ基をもつ）とを混合・分散した結果、シリカ微粒子が均一に分散した無色透明の微小粒子含有組成物が得られた。そして、水分を蒸発除去しても無色透明の微小粒子含有組成物であった。
【００３２】
ＰＧＭに換えて、メチルイソブチルケトン（ＭＩＢＫ）又は酢酸ブチルを分散媒として調製した微小粒子含有組成物を作成した結果、シリカ微粒子が均一に分散した無色透明の微小粒子含有組成物が得られた。そして、水分を蒸発除去しても無色透明の微小粒子含有組成物であった。ＭＩＢＫ及び酢酸ブチルは水と混合するために、イソプロピルアルコール（ＩＰＡ）をシリカ微小粒子（コロイドシリカＯＳ）と同量加えた。
【００３３】
（実施例５〜７）
反応性シランカップリング剤として、ＫＢＥ−９０３（実施例５：反応性基としてのアミノ基をもつ）、ＫＢＥ−９００７（実施例６：反応性基としてのイソシアネート基をもつ）、ＫＢＭ−８０３（実施例７：反応性基としてのチオール基を持つ）を用いた以外は実施例４と同様にしてそれぞれの微小粒子含有組成物を調製した。すべて、シリカ微粒子が均一に分散した無色透明の微小粒子含有組成物が得られた。
【００３４】
試験３：微小粒子含有樹脂組成物の調製
（実施例８）
実施例７の微小粒子含有組成物（分散媒：ＰＧＭ）を１００質量部に対して、硬化性樹脂材料としてのウレタンアクリレート（アートレジンＵＮ−９０４：根上工業製）を４５質量部溶解させることにより微小粒子含有樹脂組成物を得た。すべて、シリカ微粒子が均一に分散した無色透明の微小粒子含有組成物が得られた。
【００３５】
（実施例９）
反応性シランカップリング剤として、ＫＢＭ−３０３（２−（３，４エポキシシクロヘキシル）エチルトリメトキシシラン：反応性基としてのエポキシ基をもつ）を用い、分散媒としてＰＧＭを用いた以外は実施例４と同様にしてそれぞれの微小粒子含有組成物を調製した。シリカ微粒子が均一に分散した無色透明の微小粒子含有組成物が得られた。
【００３６】
この微小粒子含有組成物１００質量部に対し、エポキシ樹脂（ＺＸ−２０５９：東都化成製）を４０質量部溶解させることにより、シリカ微粒子が均一に分散した無色透明の微小粒子含有樹脂組成物を得た。また、分散媒を蒸発除去した後にもシリカ微粒子が均一に分散した無色透明の微粒子含有樹脂組成物を得た。
【００３７】
また、シリカ微小粒子をコロイドシリカＯＳに換えて、コロイドシリカＯＬ（平均粒径５０ｎｍ：日産化学製）を採用すると、シリカ微小粒子の含有量を５０質量％以上にした微小粒子含有樹脂組成物を得ることができることを確認した。
【００３８】
試験４：硬化性樹脂組成物及び樹脂硬化物の製造
実施例９の微小粒子含有樹脂組成物に対して、硬化剤としての２−メチルイミダゾールを全体の質量を基準として４質量％となるように添加することにより、熱硬化性の硬化性樹脂組成物とした。この硬化性樹脂組成物を１７０℃で２時間加熱することにより硬化させて樹脂硬化物を得た。得られた樹脂硬化物の内部についてのＴＥＭ写真を図１に示す。図１より明らかなように、硬化した樹脂中にシリカ微小粒子が均一に分散されていることが分かった。
【００３９】
得られた樹脂硬化物の物性を測定した。ガラス転移点（Ｔｇ）が１３７℃（１３１℃）、熱膨張係数（ＣＴＥ）が０〜５０℃にて４５ｐｐｍ（５７ｐｐｍ）、１７５〜１９５℃にて１２０ｐｐｍ（１５３ｐｐｍ）、曲げ強度が１４０ＭＰａ（８８ＭＰａ）、曲げ弾性率が４．５ＧＰａ（３．１ＧＰａ）であった。なお、括弧内に記載した値はシリカを含有しない樹脂硬化物について測定した値である。
【００４０】
また、実施例９の微小粒子含有樹脂組成物に対して、硬化剤として２，４，６−トリメチルベンゾイル−ジフェニル−フォスフィンオキサイド（チバ・スペシャリティ・ケミカルズ社製、Ｄａｒｏｃｕｒ  ＴＰＯ、光重合開始剤）を樹脂に対して５質量％添加し、ＰＥＴフィルム上にバーコーターにて１０μｍの膜厚に塗布した後、紫外線を１２００ｍＪ／ｃｍ2以上照射し硬化させた。このコーティングフィルムはコーティング前と比較し、鉛筆硬度で３Ｈ以上硬度が上昇したフィルムが得られた。
【００４１】
（表面状態の評価）
非反応性シランカップリング剤（ＫＢＭ−１００３（ビニル基））にて表面処理を行ったシリカ微小粒子（コロイドシリカＯＳ）についてＦＴ−ＩＲにてＩＲスペクトルを測定した。結果を図２に示す。
【００４２】
試料１のシリカ微小粒子はＫＢＭ１００３による処理に加えてＫＢＭ９０３（反応基としてアミノ基を有する）にて表面処理を行っており、  試料２のシリカ微小粒子はＫＢＭ１００３による処理に加えてＫＢＭ４０３（反応基としてグリシドキシ基を有する）にて表面処理を行っており、  試料３のシリカ微小粒子はＫＢＭ１００３による処理に加えてＫＢＭ８０３（反応基としてチオール基を有する）にて表面処理を行っている。そして、試料４のシリカ微小粒子はＫＢＭ１００３による処理のみのものである。
【００４３】
図２より明らかなように、試料４についてはＫＢＭ１００３由来のピークが２８００〜３１００ｃｍ-1に確認でき、試料１〜３についてはそれぞれＫＢＭ１００３による処理に加えて行った表面処理剤由来のピークもＫＢＭ１００３由来のピークに加えて確認することができた。すなわち、ＫＢＭ１００３に加え、それぞれの反応性シランカップリング剤についてもシリカ微小粒子の表面に付着乃至反応していることが明らかになった。
【図面の簡単な説明】
【００４４】
【図１】実施例で作成した樹脂硬化物のＴＥＭ写真である。
【図２】非反応性シランカップリング剤及び反応性シランカップリング剤にて表面処理を行ったシリカ微小粒子の表面についてＦＴ−ＩＲで測定したスペクトルである。
【図２】
0005362209.tif 000002
【図１】
0005362209.tif 000003